(57)【要約】本発明のレジスト下層膜形成用組成物は、フラーレン骨格に少なくとも１つのアミノ基が結合した（Ａ）アミノ化フラーレンと、（Ｂ）溶剤と、を含有するレジスト下層膜形成用組成物であり、エッチング耐性に優れ、ドライエッチングプロセスにおいて、下層膜パターンが折れ曲がり難く、レジストパターンを忠実に再現性よく被加工基板に転写することができる。
2008062888.tif 000002
【特許請求の範囲】
【請求項１】
フラーレン骨格に少なくとも１つのアミノ基が結合した（Ａ）アミノ化フラーレンと、（Ｂ）溶剤と、を含有するレジスト下層膜形成用組成物。
【請求項２】
更に（Ｃ）酸発生剤を含有する請求項１に記載のレジスト下層膜形成用組成物。
【請求項３】
更に（Ｄ）架橋剤を含有する請求項１に記載のレジスト下層膜形成用組成物。
【請求項４】
更に（Ｅ）熱硬化性樹脂を含有する請求項１に記載のレジスト下層膜形成用組成物。
【請求項５】
請求項１〜４のいずれか一項に記載のレジスト下層膜形成用組成物を被加工基板上に塗布し、塗布した前記レジスト下層膜形成用組成物を前記被加工基板とともに不活性ガス雰囲気下で焼成することにより、前記被加工基板上にレジスト下層膜を形成するレジスト下層膜の形成方法。
【請求項６】
請求項１〜４のいずれか一項に記載のレジスト下層膜形成用組成物を被加工基板上に塗布してレジスト下層膜を形成する工程（１）と、
得られた前記レジスト下層膜上に、レジスト組成物を塗布してレジスト被膜を形成する工程（２）と、
得られた前記レジスト被膜に、フォトマスクを透過させることにより選択的に放射線を照射して前記レジスト被膜を露光する工程（３）と、
露光した前記レジスト被膜を現像して、レジストパターンを形成する工程（４）と、
前記レジストパターンをマスクとして、前記レジスト下層膜及び前記被加工基板をドライエッチングしてパターンを形成する工程（５）と、を備えたパターン形成方法。
【発明の詳細な説明】
【技術分野】
【０００１】
本発明は、各種の放射線を用いるリソグラフィープロセスにおける微細加工、特に高集積回路素子の製造に好適なレジスト下層膜形成用組成物及びパターン形成方法に関する。更に詳しくは、エッチング耐性に優れ、ドライエッチングプロセスにおいて、下層膜パターンが折れ曲がり難く、レジストパターンを忠実に再現性よく被加工基板に転写することが可能なレジスト下層膜形成用組成物及びパターン形成方法に関する。
【背景技術】
【０００２】
半導体装置の製造プロセスにおいては、シリコンウェハ上に被加工膜として複数の物質を堆積し、これを所望のパターンにパターニングする工程を多く含んでいる。被加工膜のパターニングにおいては、まず、一般にレジストと呼ばれる感光性物質を被加工膜上に堆積してレジスト膜を形成し、このレジスト膜の所定の領域に露光を施す。【０００３】
次いで、レジスト膜の露光部又は未露光部を現像処理により除去してレジストパターンを形成し、更にこのレジストパターンをエッチングマスクとして被加工膜をドライエッチングする。【０００４】
このようなプロセスにおいては、レジスト膜に露光を施すための露光光源としてＡｒＦエキシマレーザー等の紫外光が用いられている。現在、大規模集積回路（ＬＳＩ）の微細化に対する要求が益々高まっており、必要とする解像度が露光光の波長以下になることがある。【０００５】
このように解像度が露光光の波長以下になると、露光量裕度、フォーカス裕度等の露光プロセス裕度が不足することとなる。このような露光プロセス裕度の不足を補うためには、レジスト膜の膜厚を薄くして解像性を向上させることが有効であるが、一方で被加工膜のエッチングに必要なレジスト膜厚を確保することが困難になってしまう。【０００６】
このようなことから、被加工膜上にレジスト下層膜（以下、単に「下層膜」ということがある）を形成し、レジストパターンを一旦、下層膜に転写して下層膜パターンを形成した後、この下層膜パターンをエッチングマスクとして用いて被加工膜に転写するプロセスの検討が行われている。このようなプロセスにおいて、下層膜としてはエッチング耐性を有する材料からなるものが好ましい。【０００７】
例えば、このような下層膜を形成する材料としては、エッチング中のエネルギーを吸収し、エッチング耐性があることで知られるベンゼン環を含む樹脂、特に、熱硬化フェノールノボラックを含有する組成物や、アセナフチレン骨格を有する重合体を含有する組成物等が提案されている（例えば、特許文献１及び２参照）。【０００８】
また、下層膜を形成する材料として、フェノール性水酸基を有していてもよい炭素数６〜１６のアリール基を有する特定のフラーレン類を含有する組成物についても提案されている（例えば、特許文献３参照）。【０００９】
【特許文献１】特開２００１−４０２９３号公報
【特許文献２】特開２０００−１４３９３７号公報
【特許文献３】特開２００６−２２７３９１号公報
【発明の開示】
【００１０】
しかしながら、エッチングパターンの更なる微細化に伴い、レジスト下層膜のオーバーエッチングが大きな問題となり、エッチング耐性の更なる向上が求められている。また、このエッチングパターンの更なる微細化に伴い、下層膜パターンのアスペクト比（下層膜パターンの膜厚に対するパターン幅（線幅）の比）が高くなり、被加工基板のエッチング時に下層膜パターンが折れ曲がるという問題も生じていた。
【００１１】
例えば、特許文献３に記載された組成物は、下層膜パターンとしては曲がり耐性が弱いため、被加工基板のエッチング時に下層膜パターンが折れ曲がってしまい、レジストパターンを忠実に被加工基板に転写することができなかった。
【００１２】
本発明は、上述のような従来技術の問題点に鑑みてなされたものであって、各種の放射線を用いるリソグラフィープロセスにおける微細加工に好適に用いることができ、エッチング耐性に優れ、特に、ドライエッチングプロセスにおいて、下層膜パターンが折れ曲がり難く、レジストパターンを忠実に再現性よく被加工基板に転写することが可能なレジスト下層膜形成用組成物及びパターン形成方法を提供する。
【００１３】
本発明者らは、このようなレジスト下層膜形成用組成物を開発すべく鋭意検討を重ねた結果、特定のアミノ化フラーレンを含有するレジスト下層膜形成用組成物から形成したレジスト下層膜が、従来のレジスト下層膜よりもエッチング耐性に優れ、且つ被加工基板エッチング時に下層膜パターンが折れ曲がらないことを見出し、本発明を完成させた。具体的には、本発明により、以下のレジスト下層膜形成用組成物及びパターン形成方法が提供される。
【００１４】
［１］  フラーレン骨格にアミノ基が結合した（Ａ）アミノ化フラーレンと、（Ｂ）溶剤と、を含有するレジスト下層膜形成用組成物。
【００１５】
［２］  更に（Ｃ）酸発生剤を含有する前記［１］に記載のレジスト下層膜形成用組成物。
【００１６】
［３］  更に（Ｄ）架橋剤を含有する前記［１］に記載のレジスト下層膜形成用組成物。
【００１７】
［４］  更に（Ｅ）熱硬化性樹脂を含有する前記［１］に記載のレジスト下層膜形成用組成物。
【００１８】
［５］  前記［１］〜［４］のいずれかに記載のレジスト下層膜形成用組成物を被加工基板上に塗布し、塗布した前記レジスト下層膜形成用組成物を前記被加工基板とともに不活性ガス雰囲気下で焼成することにより、前記被加工基板上にレジスト下層膜を形成するレジスト下層膜の形成方法。
【００１９】
［６］  前記［１］〜［４］のいずれかに記載のレジスト下層膜形成用組成物を被加工基板上に塗布してレジスト下層膜を形成する工程（１）と、得られた前記レジスト下層膜上に、レジスト組成物を塗布してレジスト被膜を形成する工程（２）と、得られた前記レジスト被膜に、フォトマスクを透過させることにより選択的に放射線を照射して前記レジスト被膜を露光する工程（３）と、露光した前記レジスト被膜を現像して、レジストパターンを形成する工程（４）と、前記レジストパターンをマスクとして、前記レジスト下層膜及び前記被加工基板をドライエッチングしてパターンを形成する工程（５）と、を備えたパターン形成方法。
【００２０】
本発明のレジスト下層膜形成用組成物によれば、エッチング耐性に優れ、且つ被加工基板エッチング時に下層膜パターンが折れ曲がらないレジスト下層膜を形成することができる。特に、エッチング耐性に優れたレジスト下層膜は、ドライエッチングプロセスにおいて、精密なパターン転写性能及び良好なエッチング選択性を有することになり、レジスト下層膜のオーバーエッチングが少なく、被加工基板にレジストパターンを再現性よく忠実に転写することができる。
【００２１】
また、被加工基板エッチング時に、下層膜パターンが折れ曲がらないため、リソグラフィープロセスにおける微細加工、特に高集積回路素子の製造において歩留りの向上が期待できる。
【００２２】
また、本発明のレジスト下層膜の形成方法は、上記した本発明のレジスト下層膜形成用組成物を用いて、被加工基板上に、エッチング耐性に優れ、且つ被加工基板エッチング時に下層膜パターンが折れ曲がらないレジスト下層膜を形成することができる。また、本発明のパターン形成方法は、ドライエッチングプロセスにおいて、被加工基板にレジストパターンを再現性よく忠実に転写することができる。
【図面の簡単な説明】
【００２３】
【図１】実施例９のレジスト下層膜形成用組成物を用いて形成されたレジスト下層膜パターンの断面における走査型電子顕微鏡写真である。
【図２】比較例３のレジスト下層膜形成用組成物を用いて形成されたレジスト下層膜パターンの断面における走査型電子顕微鏡写真である。
【符号の説明】
【００２４】
１：レジスト下層膜パターン。
【発明を実施するための最良の形態】
【００２５】
以下、本発明の実施形態について説明するが、本発明は以下の実施形態に限定されるものではない。即ち、本発明の趣旨を逸脱しない範囲で、当業者の通常の知識に基づいて、以下の実施形態に対し適宜変更、改良等が加えられたものも本発明の範囲に属することが理解されるべきである。【００２６】
［１］レジスト下層膜形成用組成物：
まず、本発明のレジスト下層膜形成用組成物の実施形態について説明する。本発明のレジスト下層膜形成用組成物は、フラーレン骨格にアミノ基が結合した（Ａ）アミノ化フラーレンと、（Ｂ）溶剤と、を含有する組成物である。【００２７】
本発明のレジスト下層膜形成用組成物によれば、エッチング耐性に優れ、且つ被加工基板エッチング時に下層膜パターンが折れ曲がらないレジスト下層膜（以下、単に「下層膜」ということがある）を形成することができる。特に、ドライエッチングプロセスにおいて、精密なパターン転写性能及び良好なエッチング選択性を有することになり、レジスト下層膜のオーバーエッチングが少なく、被加工基板にレジストパターンを再現性よく忠実に転写することができる。【００２８】
また、被加工基板エッチング時に下層膜パターンが折れ曲がらないため、リソグラフィープロセスにおける微細加工、特に高集積回路素子の製造において歩留りの向上が期待できる。【００２９】
上記したようにレジスト下層膜の耐久性を向上させ、且つ下層膜パターンが折れ曲がらないようにするためには、レジスト下層膜の炭素含有量を高くし、水素含有量を低くすることが有効である。本発明のレジスト下層膜形成用組成物は、例えば、単なるフラーレン誘導体を含有する公知のレジスト下層膜形成用組成物と比較して、レジスト下層膜の炭素含有量を増加させ、且つ水素含有量を減少させることができる。【００３０】
具体的には、本発明のレジスト下層膜形成用組成物は上記（Ａ）アミノ化フラーレンが含有されたものであるため、レジスト下層膜を形成する際に実質的にレジスト下層膜の炭素含有量を減少させ且つ水素含有量を増加させるアミノ基が分解し、レジスト下層膜の炭素含有量を増加させ、且つ水素含有量を減少させることができる。【００３１】
本発明のレジスト下層膜形成用組成物は、（Ａ）アミノ化フラーレンと（Ｂ）溶剤とを含有するものあるが、（Ｃ）酸発生剤を更に含有してもよい。このような（Ｃ）酸発生剤を更に含有することにより、常温を含む比較的低温で（Ａ）アミノ化フラーレンのアミノ基の分解が促進されて、炭素含有量が高く、水素含有量の低いレジスト下層膜を良好に形成することができる。【００３２】
また、本発明のレジスト下層膜形成用組成物は、（Ｄ）架橋剤を更に含有してもよい。このような（Ｄ）架橋剤は、得られるレジスト下層膜と、その上に形成されるレジスト被膜との間のインターミキシングを防止し、更にレジスト下層膜におけるクラックの発生を防止することができる。【００３３】
また、本発明のレジスト下層膜形成用組成物は、（Ｅ）熱硬化性樹脂を更に含有してもよい。このような（Ｅ）熱硬化性樹脂は、加熱により（Ｅ）熱硬化性樹脂が硬化して溶剤に不溶となり、得られるレジスト下層膜と、その上に形成されるレジスト被膜との間のインターミキシングを防止することができる。【００３４】
［１−１］（Ａ）アミノ化フラーレン：
本発明のレジスト下層膜形成用組成物に用いられる（Ａ）アミノ化フラーレンは、フラーレン骨格に置換基としアミノ基が結合したフラーレン誘導体である。つまり、アミノ化フラーレンとはアミノ基がフラーレン骨格に置換してものであればよく、その他の置換基を有していても、また、フラーレン骨格の二重結合を利用した誘導体であってもよい。【００３５】
上記したその他の置換基としては、ヒドロキシル基、エポキシ基、フッ素原子、塩素原子、臭素原子、アルキル基、アリール基、アルコキシ基等を挙げることができる。このような（Ａ）アミノ化フラーレンは、例えば、フラーレンと２級アミンを反応させて得ることができる。【００３６】
本発明のレジスト下層膜形成用組成物に用いられる（Ａ）アミノ化フラーレンは、これまで報告されているアミノ化フラーレンを合成する方法を用いることにより生成することができる。例えば、アミノ化フラーレンの合成法としては、アミン類の直接付加反応によってアミノ化フラーレンを合成する方法を挙げることができる。【００３７】
例えば、上記した合成方法は、例えば、Ｓｃｈｉｃｋ，Ｇ．；Ｋａｍｐｅ，Ｋ，−Ｄ．；Ｈｉｒｓｃｈ，Ａ．Ｊ．Ｃｈｅｍ．Ｓｏｃ．，Ｃｈｅｍ．Ｃｏｍｍｕｎ．１９９５，２０２３−２０２４．や、Ｆｒｅｄ  Ｗｕｄｌ，Ａｎｇｅｗ．Ｃｈｅｍ．Ｉｎｔ．Ｅｄ．Ｅｎｇｌ．，３０，１９９１，１３０９−１３１０．に開示されている。また、特開２００２−８８０７５号公報や、永島英夫「別冊化学Ｃ６０・フラーレンの化学」ｐ１１６−１２４（化学同人  平成５年４月３０日発行）等に開示されている。【００３８】
ここで、「フラーレン」とは、炭素原子が球状又はラグビーボール状に配置して形成される閉殻状の炭素クラスターを指す。その炭素数は通常６０以上、１２０以下である。具体例としては、Ｃ６０（いわゆるバックミンスター・フラーレン）、Ｃ７０、Ｃ７６、Ｃ７８、Ｃ８２、Ｃ８４、Ｃ９０、Ｃ９４、Ｃ９６及びより高次の炭素クラスターを挙げることができる。このうち、本発明のレジスト下層膜形成用組成物に用いられる（Ａ）アミノ化フラーレンを構成するフラーレンとしては、入手が容易であることから、Ｃ６０、Ｃ７０のフラーレンであることが好ましい。【００３９】
（Ａ）アミノ化フラーレンを合成する際に用いられる２級アミンは、アンモニアの２つの水素原子を有機基で置換した化合物であり、一般式、ＮＨＲ１Ｒ２で表される（但し、Ｒ１及びＲ２は、各々独立に任意の有機基を示し、同一でも異なっても、互いに結合して窒素原子（Ｎ）を含んだ複素環を形成していてもよい）。【００４０】
なお、Ｒ１とＲ２とが結合していない場合は、Ｒ１及びＲ２は、通常、置換基を有していてもよい炭化水素基であり、その炭素数は１〜１５である。具体的には、メチル基、エチル基、プロピル基、イソプロピル基、ブチル基、ｔ−ブチル基、ペンチル基、ヘキシル基、シクロプロピル基、シクロペンチル基、シクロヘキシル基、フェニル基、ベンジル基、フェネチル基及びこれらの炭化水素基が置換基を有するものなどを挙げることができる。【００４１】
Ｒ１及びＲ２の有する置換基は、置換基も含めたＲ１及びＲ２の炭素数が１〜１５であれば特に限定はなく、どのような置換基でもよい。具体的には、メトキシ基、フェノキシ基などのアルコキシ基；トリメチルシロキシ基などのシロキシ基；ｔ−ブトキシカルボニル基、ベンジルオキシカルボニル基などのアルコキシカルボニル基；アセチル基、ベンゾイル基などのアシル基；エチレンジオキシ基などのケタール基；テトラヒドロピラニルオキシ基などのアセタール基等を挙げることができる。また、（ｔ−ブチルジメチルシリルオキシ）メチル基など、上記置換基を有するアルキル基、アリール基、アラリール基も上記したＲ１及びＲ２の置換基として挙げることができる。【００４２】
更に、Ｒ１とＲ２とが結合してＮを含んだ複素環を形成する場合をＲ１−Ｒ２で説明すると、このＲ１−Ｒ２は、通常、炭素数３〜６の２価の有機基であり、Ｒ１−Ｒ２鎖内に酸素、窒素、硫黄などのヘテロ原子を含んでいてもよい。【００４３】
このうち、複素環としては、２級の窒素原子を少なくとも１つ含む４〜７員環の複素環になっているものが好ましい。Ｒ１とＲ２とが結合している場合のＮＨＲ１Ｒ２の具体例としては、下記式（１−１）〜（１−１３）を挙げることができる。なお、この下記式（１−１）〜（１−１３）においても、上述した置換基を複素環上に有していてもよい。【００４４】
【化１】
2008062888.tif 000003
【００４５】
（但し、上記式（１−８）〜（１−１３）中のＸは、上述したＲ１及びＲ２の有する置換基を表し、Ｘが複数ある場合、互いのＸは同一であっても異なっていてもよい）【００４６】
本発明のレジスト下層膜形成用組成物に用いられる（Ａ）アミノ化フラーレンは、このようなフラーレンと２級アミンとを、上記した合成方法等によって反応させることにより得ることができる。（Ａ）アミノ化フラーレンとして好ましいフラーレンと２級アミンとの組み合わせは、フラーレンとしてはＣ６０、２級アミンとしてはｔ−ブトキシカルボニルピペラジン、ジベンジルアミン、モルホリンなどの熱や酸などにより容易に分解できる化合物が好ましい。【００４７】
上記した、熱により容易に分解できる２級アミンとしては、３５０℃以下の温度で分解されるものであることが好ましく、２５０℃以下の温度で分解されるものであることが更に好ましい。また、酸により容易に分解できる上記２級アミンにおける、酸性度は、通常、ｐＨ６以下、好ましくはｐＨ２以下である。【００４８】
上記したように、熱や酸などにより容易に分解できる２級アミンを用いて合成された（Ａ）アミノ化フラーレンは、レジスト下層膜を形成する際に、実質的にレジスト下層膜の炭素含有量を下げて、水素含有量を上げるアミノ基が分解して、レジスト下層膜の炭素含有量を高くし、水素含有量を低くすることができる。【００４９】
［１−２］（Ｂ）溶剤：
本発明のレジスト下層膜形成用組成物は、（Ｂ）溶剤を含有するものである。（Ｂ）溶剤は、上記した（Ａ）アミノ化フラーレンを溶解し得るものである。例えば、エチレングリコールモノメチルエーテル、エチレングリコールモノエチルエーテル、エチレングリコールモノ−ｎ−プロピルエーテル、エチレングリコールモノ−ｎ−ブチルエーテル等のエチレングリコールモノアルキルエーテル類；エチレングリコールモノメチルエーテルアセテート、エチレングリコールモノエチルエーテルアセテート、エチレングリコールモノ−ｎ−プロピルエーテルアセテート、エチレングリコールモノ−ｎ−ブチルエーテルアセテート等のエチレングリコールモノアルキルエーテルアセテート類；ジエチレングリコールジメチルエーテル、ジエチレングリコールジエチルエーテル、ジエチレングリコールジ−ｎ−プロピルエーテル、ジエチレングリコールジ−ｎ−ブチルエーテル等のジエチレングリコールジアルキルエーテル類；トリエチレングリコールジメチルエーテル、トリエチレングリコールジエチルエーテル等のトリエチレングリコールジアルキルエーテル類；【００５０】
プロピレングリコールモノメチルエーテル、プロピレングリコールモノエチルエーテル、プロピレングリコールモノ−ｎ−プロピルエーテル、プロピレングリコールモノ−ｎ−ブチルエーテル等のプロピレングリコールモノアルキルエーテル類；プロピレングリコールジメチルエーテル、プロピレングリコールジエチルエーテル、プロピレングリコールジ−ｎ−プロピルエーテル、プロピレングリコールジ−ｎ−ブチルエーテル等のプロピレングリコールジアルキルエーテル類；プロピレングリコールモノメチルエーテルアセテート、プロピレングリコールモノエテルエーテルアセテート、プロピレングリコールモノ−ｎ−プロピルエーテルアセテート、プロピレングリコールモノ−ｎ−ブチルエーテルアセテート等のプロピレングリコールモノアルキルエーテルアセテート類；【００５１】
乳酸メチル、乳酸エチル、乳酸ｎ−プロピル、乳酸ｉ−プロピル、乳酸ｎ−ブチル、乳酸ｉ−ブチル等の乳酸エステル類；ギ酸メチル、ギ酸エチル、ギ酸ｎ−プロピル、ギ酸ｉ−プロピル、ギ酸ｎ−ブチル、ギ酸ｉ−ブチル、ギ酸ｎ−アミル、ギ酸ｉ−アミル、酢酸メチル、酢酸エチル、酢酸ｎ−プロピル、酢酸ｉ−プロピル、酢酸ｎ−ブチル、酢酸ｉ−ブチル、酢酸ｎ−アミル、酢酸ｉ−アミル、酢酸ｎ−ヘキシル、プロピオン酸メチル、プロピオン酸エチル、プロピオン酸ｎ−プロピル、プロピオン酸ｉ−プロピル、プロピオン酸ｎ−ブチル、プロピオン酸ｉ−ブチル、酪酸メチル、酪酸エチル、酪酸ｎ−プロピル、酪酸ｉ−プロピル、酪酸ｎ−ブチル、酪酸ｉ−ブチル等の脂肪族カルボン酸エステル類；【００５２】
ヒドロキシ酢酸エチル、２−ヒドロキシ−２−メチルプロピオン酸エチル、３−メトキシ−２−メチルプロピオン酸メチル、２−ヒドロキシ−３−メチル酪酸メチル、メトキシ酢酸エチル、エトキシ酢酸エチル、３−メトキシプロピオン酸メチル、３−エトキシプロピオン酸エチル、３−メトキシプロピオン酸エチル、３−メトキシプロピルアセテート、３−メトキシブチルアセテート、３−メチル−３−メトキシブチルアセテート、３−メチル−３−メトキシブチルプロピオネート、３−メチル−３−メトキシブチルブチレート、アセト酢酸メチル、ピルビン酸メチル、ピルビン酸エチル等の他のエステル類；トルエン、キシレン等の芳香族炭化水素類；メチルエチルケトン、メチル−ｎ−プロピルケトン、メチル−ｎ−ブチルケトン、２−ヘプタノン、３−ヘプタノン、４−ヘプタノン、シクロヘキサノン等のケトン類；Ｎ−メチルホルムアミド、Ｎ，Ｎ−ジメチルホルムアミド、Ｎ−メチルアセトアミド、Ｎ，Ｎ−ジメチルアセトアミド、Ｎ−メチルピロリドン等のアミド類；γ−ブチロラクトイン等のラクトン類等を挙げることができ、これらを適宜選択して使用することができる。【００５３】
これらの（Ｂ）溶剤のうち、好ましくは、プロピレングリコールモノメチルエーテル、エチレングリコールモノエチルエーテルアセテート、乳酸エチル、酢酸ｎ−ブチル、３−エトキシプロピオン酸エチル、３−メトキシプロピオン酸メチル、２−ヘプタノン、シクロヘキサノン、γ−ブチロラクトン等である。（Ｂ）溶剤は、単独で又は２種以上を混合して使用することができる。【００５４】
（Ｂ）溶剤の使用量については特に制限はないが、例えば、本発明のレジスト下層膜形成用組成物の固形分濃度が５〜８０質量％となるように含有されていることが好ましい。なお、本発明のレジスト下層膜形成用組成物の固形分濃度は、５〜４０質量％であることが更に好ましく、１０〜３０質量％であることが特に好ましい。レジスト下層膜形成用組成物の固形分濃度が５〜８０質量％であると、被加工基板上にレジスト下層膜形成用組成物を良好に塗工することができる。【００５５】
［１−３］（Ｃ）酸発生剤：
本発明のレジスト下層膜形成用組成物は、本発明における所期の効果を損なわない限り、必要に応じて、（Ｃ）酸発生剤を含有していてもよい。【００５６】
この（Ｃ）酸発生剤は、露光或いは加熱により酸を発生する成分である。露光により酸を発生する酸発生剤（以下、「光酸発生剤」という）としては、例えば、ジフェニルヨードニウムトリフルオロメタンスルホネート、ジフェニルヨードニウムノナフルオロ−ｎ−ブタンスルホネート、ジフェニルヨードニウムピレンスルホネート、ジフェニルヨードニウムｎ−ドデシルベンゼンスルホネート、ジフェニルヨードニウム１０−カンファースルホネート、ジフェニルヨードニウムナフタレンスルホネート、ジフェニルヨードニウムヘキサフルオロアンチモネート、ビス（４−ｔ−ブチルフェニル）ヨードニウムトリフルオロメタンスルホネート、ビス（４−ｔ−ブチルフェニル）ヨードニウムノナフルオロ−ｎ−ブタンスルホネート、ビス（４−ｔ−ブチルフェニル）ヨードニウムｎ−ドデシルベンゼンスルホネート、ビス（４−ｔ−ブチルフェニル）ヨードニウム１０−カンファースルホネート、ビス（４−ｔ−ブチルフェニル）ヨードニウムナフタレンスルホネート、ビス（４−ｔ−ブチルフェニル）ヨードニウムヘキサフルオロアンチモネート、トリフェニルスルホニウムトリフルオロメタンスルホネート、トリフェニルスルホニウムノナフルオロ−ｎ−ブタンスルホネート、トリフェニルスルホニウムｎ−ドデシルベンゼンスルホネート、トリフェニルスルホニウムナフタレンスルホネート、トリフェニルスルホニウム１０−カンファースルホネート、トリフェニルスルホニウムヘキサフルオロアンチモネート、４−ヒドロキシフェニル・フェニル・メチルスルホニウムｐ−トルエンスルホネート、４−ヒドロキシフェニル・ベンジル・メチルスルホニウムｐ−トルエンスルホネート、【００５７】
シクロヘキシル・メチル・２−オキソシクロヘキシルスルホニウムトリフルオロメタンスルホネート、２−オキソシクロヘキシルジシクロヘキシルスルホニウムトリフルオロメタンスルホネート、２−オキソシクロヘキシルジメチルスルホニウムトリフルオロメタンスルホネート、１−ナフチルジメチルスルホニウムトリフルオロメタンスルホネート、１−ナフチルジエチルスルホニウムトリフルオロメタンスルホネート、４−シアノ−１−ナフチルジメチルスルホニウムトリフルオロメタンスルホネート、４−シアノ−１−ナフチルジエチルスルホニウムトリフルオロメタンスルホネート、４−ニトロ−１−ナフチルジメチルスルホニウムトリフルオロメタンスルホネート、４−ニトロ−１−ナフチルジエチルスルホニウムトリフルオロメタンスルホネート、４−メチル−１−ナフチルジメチルスルホニウムトリフルオロメタンスルホネート、４−メチル−１−ナフチルジエチルスルホニウムトリフルオロメタンスルホネート、４−ヒドロキシ−１−ナフチルジメチルスルホニウムトリフルオロメタンスルホネート、４−ヒドロキシ−１−ナフチルジエチルスルホニウムトリフルオロメタンスルホネート、【００５８】
１−（４−ヒドロキシナフタレン−１−イル）テトラヒドロチオフェニウムトリフルオロメタンスルホネート、１−（４−メトキシナフタレン−１−イル）テトラヒドロチオフェニウムトリフルオロメタンスルホネート、１−（４−エトキシナフタレン−１−イル）テトラヒドロチオフェニウムトリフルオロメタンスルホネート、１−（４−メトキシメトキシナフタレン−１−イル）テトラヒドロチオフェニウムトリフルオロメタンスルホネート、１−（４−エトキシメトキシナフタレン−１−イル）テトラヒドロチオフェニウムトリフルオロメタンスルホネート、１−〔４−（１−メトキシエトキシ）ナフタレン−１−イル〕テトラヒドロチオフェニウムトリフルオロメタンスルホネート、１−〔４−（２−メトキシエトキシ）ナフタレン−１−イル〕テトラヒドロチオフェニウムトリフルオロメタンスルホネート、１−（４−メトキシカルボニルオキシナフタレン−１−イル）テトラヒドロチオフェニウムトリフルオロメタンスルホネート、１−（４−エトキシカルボニルオキシナフタレン−１−イル）テトラヒドロチオフェニウムトリフルオロメタンスルホネート、１−（４−ｎ−プロポキシカルボニルオキシナフタレン−１−イル）テトラヒドロチオフェニウムトリフルオロメタンスルホネート、【００５９】
１−（４−ｉ−プロポキシカルボニルオキシナフタレン−１−イル）テトラヒドロチオフェニウムトリフルオロメタンスルホネート、１−（４−ｎ−ブトキカルボニルオキシナフタレン−１−イル）テトラヒドロチオフェニウムトリフルオロメタンスルホネート、１−（４−ｔ−ブトキシカルボニルオキシナフタレン−１−イル）テトラヒドロチオフェニウムトリフルオロメタンスルホネート、１−〔４−（２−テトラヒドロフラニルオキシ）ナフタレン−１−イル〕テトラヒドロチオフェニウムトリフルオロメタンスルホネート、１−〔４−（２−テトラヒドロピラニルオキシ）ナフタレン−１−イル〕テトラヒドロチオフェニウムトリフルオロメタンスルホネート、１−（４−ベンジルオキシ）テトラヒドロチオフェニウムトリフルオロメタンスルホネート、１−（ナフチルアセトメチル）テトラヒドロチオフェニウムトリフルオロメタンスルホネート等のオニウム塩系光酸発生剤類；【００６０】
フェニルビス（トリクロロメチル）−ｓ−トリアジン、４−メトキシフェニルビス（トリクロロメチル）−ｓ−トリアジン、１−ナフチルビス（トリクロロメチル）−ｓ−トリアジン等のハロゲン含有化合物系光酸発生剤類；１，２−ナフトキノンジアジド−４−スルホニルクロリド、１，２−ナフトキノンジアジド−５−スルホニルクロリド、２，３，４，４’−テトラヒドロキシベンゾフェノンの１，２−ナフトキノンジアジド−４−スルホン酸エステル又は１，２−ナフトキノンジアジド−５−スルホン酸エステル等のジアゾケトン化合物系光酸発生剤類；４−トリスフェナシルスルホン、メシチルフェナシルスルホン、ビス（フェニルスルホニル）メタン等のスルホン化合物系光酸発生剤類；ベンゾイントシレート、ピロガロールのトリス（トリフルオロメタンスルホネート）、ニトロベンジル−９，１０−ジエトキシアントラセン−２−スルホネート、トリフルオロメタンスルホニルビシクロ［２，２，１］ヘプト−５−エン−２，３−ジカルボジイミド、Ｎ−ヒドロキシスクシンイミドトリフルオロメタンスルホネート、１，８−ナフタレンジカルボン酸イミドトリフルオロメタンスルホネート等のスルホン酸化合物系光酸発生剤類等を挙げることができる。【００６１】
これらの光酸発生剤のなかでも、ジフェニルヨードニウムトリフルオロメタンスルホネート、ジフェニルヨードニウムノナフルオロ−ｎ−ブタンスルホネート、ジフェニルヨードニウムピレンスルホネート、ジフェニルヨードニウムｎ−ドデシルベンゼンスルホネート、ジフェニルヨードニウム１０−カンファースルホネート、ジフェニルヨードニウムナフタレンスルホネート、ビス（４−ｔ−ブチルフェニル）ヨードニウムトリフルオロメタンスルホネート、ビス（４−ｔ−ブチルフェニル）ヨードニウムノナフルオロ−ｎ−ブタンスルホネート、ビス（４−ｔ−ブチルフェニル）ヨードニウムｎ−ドデシルベンゼンスルホネート、ビス（４−ｔ−ブチルフェニル）ヨードニウム１０−カンファースルホネート、ビス（４−ｔ−ブチルフェニル）ヨードニウムナフタレンスルホネート等を好適に用いることができる。なお、これらの光酸発生剤は、単独で又は２種以上を混合して使用することができる。【００６２】
また、加熱により酸を発生する酸発生剤（以下、「熱酸発生剤」という）としては、例えば、２，４，４，６−テトラブロモシクロヘキサジエノン、ベンゾイントシレート、２−ニトロベンジルトシレート、アルキルスルホネート類等を挙げることができる。これらの熱酸発生剤は、単独で又は２種以上を混合して使用することができる。なお、（Ｃ）酸発生剤として、光酸発生剤と熱酸発生剤とを併用することもできる。【００６３】
本発明のレジスト下層膜形成用組成物は、このような光酸発生剤や熱酸発生剤等の（Ｃ）酸発生剤を含有することにより、常温を含む比較的低温で（Ａ）アミノ化フラーレンのアミノ基の分解が促進され、有効に炭素含有量が高く、且つ水素含有量が低いレジスト下層膜を得ることができる。【００６４】
（Ｃ）酸発生剤の配合量は、上記した（Ａ）アミノ化フラーレン１００質量部に対して、１００質量部以下であることが好ましく、０．１〜３０質量部であることが更に好ましく、０．１〜１０質量部であることが特に好ましい。このように構成することによって、上記した効果を良好に得ることができる。【００６５】
［１−４］（Ｄ）架橋剤：
本発明のレジスト下層膜用組成物は、本発明における所期の効果を損なわない限り、必要に応じて、（Ｄ）架橋剤を含有していてもよい。この（Ｄ）架橋剤は、得られるレジスト下層膜と、その上に形成されるレジスト被膜との間のインターミキシングを防止し、更にはレジスト下層膜におけるクラックの発生を防止する作用を有する成分である。【００６６】
このような（Ｄ）架橋剤としては、多核フェノール類や、種々の市販の硬化剤を使用することができる。上記多核フェノール類としては、例えば、４，４’−ビフェニルジオール、４，４’−メチレンビスフェノール、４，４’−エチリデンビスフェノール、ビスフェノールＡ等の２核フェノール類；４，４’，４’’−メチリデントリスフェノール、４，４’−〔１−｛４−（１−［４−ヒドロキシフェニル］−１−メチルエチル）フェニル｝エチリデン〕ビスフェノール等の３核フェノール類；ノボラック等のポリフェノール類等を挙げることができる。【００６７】
これらのなかでも、４，４’−〔１−｛４−（１−［４−ヒドロキシフェニル］−１−メチルエチル）フェニル｝エチリデン〕ビスフェノール、ノボラック等が好ましい。なお、これらの多核フェノール類は、単独で又は２種以上を混合して使用することができる。【００６８】
また、上記硬化剤としては、例えば、２，３−トリレンジイソシアナート、２，４−トリレンジイソシアナート、３，４−トリレンジイソシアナート、３，５−トリレンジイソシアナート、４，４’−ジフェニルメタンジイソシアナート、ヘキサメチレンジイソシアナート、１，４−シクロヘキサンジイソシアナート等のジイソシアナート類や、以下商品名で、エピコート８１２、同８１５、同８２６、同８２８、同８３４、同８３６、同８７１、同１００１、同１００４、同１００７、同１００９、同１０３１〔以上、油化シェルエポキシ社製〕、アラルダイト６６００、同６７００、同６８００、同５０２、同６０７１、同６０８４、同６０９７、同６０９９〔以上、チバガイギー社製〕、ＤＥＲ３３１、同３３２、同３３３、同６６１、同６４４、同６６７〔以上、ダウケミカル社製〕等のエポキシ化合物；サイメル３００、同３０１、同３０３、同３５０、同３７０、同７７１、同３２５、同３２７、同７０３、同７１２、同７０１、同２７２、同２０２、マイコート５０６、同５０８〔以上、三井サイアナミッド社製〕等のメラミン系硬化剤；サイメル１１２３、同１１２３−１０、同１１２８、マイコート１０２、同１０５、同１０６、同１３０〔以上、三井サイアナミッド社製〕等のベンゾグアナミン系硬化剤；サイメル１１７０、同１１７２〔以上、三井サイアナミッド社製〕、ニカラックＮ−２７０２〔三和ケミカル社製〕等のグリコールウリル系硬化剤等を挙げることができる。これらのなかでも、メラミン系硬化剤、グリコールウリル系硬化剤等が好ましい。【００６９】
なお、これらの硬化剤は、単独で又は２種以上を混合して使用することができる。また、（Ｄ）架橋剤として、多核フェノール類と硬化剤とを併用することもできる。【００７０】
（Ｄ）架橋剤の配合量は、上記した（Ａ）アミノ化フラーレン１００質量部に対して、１００質量部以下であることが好ましく、１〜５０質量部であることが更に好ましく、１〜２０質量部であることが特に好ましい。このように構成することによって、得られるレジスト下層膜と、その上に形成されるレジスト被膜との間のインターミキシングを有効に防止し、更にはレジスト下層膜におけるクラックの発生を有効に防止することができる。【００７１】
［１−５］（Ｅ）熱硬化性樹脂：
本発明のレジスト下層膜形成用組成物は、本発明における所期の効果を損なわない限り、必要に応じて、（Ｅ）熱硬化性樹脂を更に含有していてもよい。【００７２】
（Ｅ）熱硬化性樹脂としては、種々の熱硬化性樹脂を使用することができる。（Ｅ）熱硬化性樹脂は、加熱により硬化して溶剤に不溶となり、得られるレジスト下層膜と、その上に形成されるレジスト被膜との間のインターミキシングを防止する作用を有する成分である。【００７３】
このような（Ｅ）熱硬化性樹脂としては、例えば、アクリル系樹脂類（熱硬化アクリル系樹脂類）、フェノール樹脂類、尿素樹脂類、メラミン樹脂類、アミノ系樹脂類、芳香族炭化水素樹脂類、エポキシ樹脂類、アルキド樹脂類等を挙げることができる。これらのなかでも、尿素樹脂類、メラミン樹脂類、芳香族炭化水素樹脂類等が好ましい。【００７４】
（Ｅ）熱硬化性樹脂の配合量は、上記した（Ａ）アミノ化フラーレン１００質量部に対して、２０質量部以下であることが好ましく、１〜１０質量部であることが更に好ましい。このように構成することによって、得られるレジスト下層膜と、その上に形成されるレジスト被膜との間のインターミキシングを有効に防止することができる。【００７５】
［１−６］（Ｆ）他の添加剤：
本発明のレジスト下層膜形成用組成物は、本発明における所期の効果を損なわない限り、必要に応じて、放射線吸収剤、界面活性剤等の各種の（Ｆ）他の添加剤を含有していてもよい。【００７６】
上記放射線吸収剤としては、例えば、油溶性染料、分散染料、塩基性染料、メチン系染料、ピラゾール系染料、イミダゾール系染料、ヒドロキシアゾ系染料等の染料類；ビクシン誘導体、ノルビクシン、スチルベン、４，４’−ジアミノスチルベン誘導体、クマリン誘導体、ピラゾリン誘導体等の蛍光増白剤類；ヒドロキシアゾ系染料、商品名「チヌビン２３４」、「チヌビン１１３０」〔以上、チバガイギー社製〕等の紫外線吸収剤類；アントラセン誘導体、アントラキノン誘導体等の芳香族化合物等を挙げることができる。なお、これらの放射線吸収剤は、単独で又は２種以上を混合して使用することができる。【００７７】
放射線吸収剤の配合量は、前記（Ａ）アミノ化フラーレン１００質量部に対して、１００質量部以下であることが好ましく、１〜５０質量部であることが更に好ましい。【００７８】
また、上記界面活性剤は、塗布性、ストリエーション、ぬれ性、現像性等を改良する作用を有する成分である。このような界面活性剤としては、例えば、ポリオキシエチレンラウリルエーテル、ポリオキシエチレンステアリルエーテル、ポリオキシエチレンオレイルエーテル、ポリオキシエチレン−ｎ−オクチルフェニルエーテル、ポリオキシエチレン−ｎ−ノニルフェニルエーテル、ポリエチレングリコールジラウレート、ポリエチレングリコールジステアレート等のノニオン系界面活性剤や、以下商品名で、ＫＰ３４１〔信越化学工業社製〕、ポリフローＮｏ．７５、同Ｎｏ．９５〔以上、共栄社油脂化学工業社製〕、エフトップＥＦ１０１、同ＥＦ２０４、同ＥＦ３０３、同ＥＦ３５２〔以上、トーケムプロダクツ社製〕、メガファックＦ１７１、同Ｆ１７２、同Ｆ１７３〔以上、大日本インキ化学工業社製〕、フロラードＦＣ４３０、同ＦＣ４３１、同ＦＣ１３５、同ＦＣ９３〔以上、住友スリーエム社製〕、アサヒガードＡＧ７１０、サーフロンＳ３８２、同ＳＣ１０１、同ＳＣ１０２、同ＳＣ１０３、同ＳＣ１０４、同ＳＣ１０５、同ＳＣ１０６〔以上、旭硝子社製〕等を挙げることができる。なお、これらの界面活性剤は、単独で又は２種以上を混合して使用することができる。【００７９】
界面活性剤の配合量は、上記した（Ａ）アミノ化フラーレン１００質量部に対して、１５質量部以下であることが好ましく、０．００１〜１０質量部であることが更に好ましい。【００８０】
また、本発明のレジスト下層膜形成用組成物は、上記した放射線吸収剤や界面活性剤以外にも、例えば、保存安定剤、消泡剤、接着助剤等の他の添加剤を更に含有していてもよい。【００８１】
［２］レジスト下層膜の形成方法：
次に、本発明のレジスト下層膜の形成方法の実施形態について説明する。本発明のレジスト下層膜の形成方法は、これまでに説明した本発明のレジスト下層膜形成用組成物を被加工基板上に塗布し、塗布したレジスト下層膜形成用組成物を被加工基板とともに不活性ガス雰囲気下で焼成することにより、被加工基板上にレジスト下層膜を形成するものである。【００８２】
本発明のレジスト下層膜の形成方法によれば、エッチング耐性に優れ、ドライエッチングプロセスにおいて、下層膜パターンが折れ曲がり難く、レジストパターンを忠実に再現性よく被加工基板に転写することが可能なレジスト下層膜を形成することができる。【００８３】
本発明のレジスト下層膜の形成方法に用いられる被加工基板としては、例えば、酸化シリコン、窒化シリコン、酸窒化シリコン、ポリシロキサン等の絶縁膜、以下、全て商品名で、ブラックダイヤモンド〔ＡＭＡＴ社製〕、シルク〔ダウケミカル社製〕、ＬＫＤ５１０９〔ＪＳＲ社製〕等の低誘電体絶縁膜で被覆したウェハ等の層間絶縁膜を使用することができる。また、この被加工基板としては、配線講（トレンチ）、プラグ溝（ビア）等のパターン化された基板を用いることもできる。【００８４】
被加工基板上にレジスト下層膜形成用組成物を塗布する方法については特に制限はなく、例えば、スピンコート法等を挙げることができる。【００８５】
本発明のレジスト下層膜の形成方法においては、上記したレジスト下層膜形成用組成物（具体的には、レジスト下層膜形成用組成物によって被加工基板上に形成された塗膜）を被加工基板とともに不活性ガス雰囲気下で焼成することにより硬化して、被加工基板上にレジスト下層膜を形成する。【００８６】
ここで不活性ガスとは、窒素ガス、アルゴンガス、ヘリウムガス、キセノンガス、クリプトンガスのいずれかである。不活性ガス雰囲気下でレジスト下層膜を形成することにより、レジスト下層膜中の酸素含有量の増加を防止することができ、これにより、レジスト下層膜のエッチング耐性を更に向上させることができる。【００８７】
本発明のレジスト下層膜の形成方法における焼成温度は、特に限定されることはないが、９０〜５５０℃であることが好ましく、９０〜４５０℃であることが更に好ましく、９０〜３００℃であることが特に好ましい。レジスト下層膜形成用組成物が熱酸発生剤を含有している場合には、例えば、９０〜１５０℃程度でも塗膜を十分に硬化させることができる。【００８８】
本発明のレジスト下層膜の形成方法によって形成されるレジスト下層膜の膜厚については、特に制限はないが、１００〜２００００ｎｍであることが好ましい。【００８９】
また、本発明のレジスト下層膜の形成方法においては、レジスト下層膜形成用組成物によって形成された塗膜を、露光することにより硬化する工程を更に含んでいてもよい。露光に用いる放射線は、例えば、レジスト下層膜形成用組成物に（Ｃ）酸発生剤が更に含有されている場合には、この（Ｃ）酸発生剤の種類に応じて、可視光線、紫外線、遠紫外線、Ｘ線、電子線、γ線、分子線、イオンビーム等から適切に選択される。レジスト下層膜形成用組成物が光酸発生剤を含有している場合には、常温でも塗膜を十分に硬化させることができる。【００９０】
［３］パターン形成方法：
次に、本発明のパターン形成方法の実施形態について説明する。本発明のパターン形成方法は、これまでに説明した本発明のレジスト下層膜形成用組成物を被加工基板上に塗布してレジスト下層膜を形成する工程（１）と、得られたレジスト下層膜上に、レジスト組成物を塗布してレジスト被膜を形成する工程（２）と、得られたレジスト被膜に、フォトマスクを透過させることにより選択的に放射線を照射してレジスト被膜を露光する工程（３）と、露光したレジスト被膜を現像して、レジストパターンを形成する工程（４）と、レジストパターンをマスク（エッチングマスク）として、レジスト下層膜及び被加工基板をドライエッチングしてパターンを形成する工程（５）と、を備えたパターン形成方法である。【００９１】
本発明のパターン形成方法によれば、ドライエッチングプロセスにおいて、被加工基板にレジストパターンを再現性よく忠実に転写することができる。以下、本発明のパターン形成方法における各工程について更に具体的に説明する。【００９２】
［３−１］工程（１）：
本発明のパターン形成方法の工程（１）では、上記した本発明のレジスト下層膜形成用組成物を用いて、被加工基板上にレジスト下層膜を形成する。これにより、被加工基板上にレジスト下層膜が形成されたレジスト下層膜付き基板を得ることができる。【００９３】
被加工基板としては、例えば、酸化シリコン、窒化シリコン、酸窒化シリコン、ポリシロキサン等の絶縁膜、以下、全て商品名で、ブラックダイヤモンド〔ＡＭＡＴ社製〕、シルク〔ダウケミカル社製〕、ＬＫＤ５１０９〔ＪＳＲ社製〕等の低誘電体絶縁膜で被覆したウェハ等の層間絶縁膜を使用することができる。また、この被加工基板としては、配線講（トレンチ）、プラグ溝（ビア）等のパターン化された基板を用いることもできる。【００９４】
被加工基板上にレジスト下層膜形成用組成物を塗布する方法については特に制限はなく、例えば、スピンコート法等を挙げることができる。レジスト下層膜形成用組成物は、被加工基板の溝を充填することができるため、後述のエッチング工程時に所定のパターンを被加工基板にパターン化することができる。【００９５】
レジスト下層膜は、上記したレジスト下層膜形成用組成物を被加工基板上に塗布して形成された塗膜を、露光及び加熱の少なくとも一方を行うことにより硬化して形成することができる。露光に用いる放射線は、例えば、レジスト下層膜形成用組成物に（Ｃ）酸発生剤が更に含有されている場合には、この（Ｃ）酸発生剤の種類に応じて、可視光線、紫外線、遠紫外線、Ｘ線、電子線、γ線、分子線、イオンビーム等から適切に選択される。レジスト下層膜形成用組成物が光酸発生剤を含有している場合には、常温でも塗膜を十分に硬化させることができる。【００９６】
また、レジスト下層膜形成用組成物を塗布して形成された塗膜を加熱する際の温度は、特に限定されることはないが、９０〜５５０℃であることが好ましく、９０〜４５０℃であることが更に好ましく、９０〜３００℃であることが特に好ましい。レジスト下層膜形成用組成物が熱酸発生剤を含有している場合には、例えば、９０〜１５０℃程度でも塗膜を十分に硬化させることができる。【００９７】
また、レジスト下層膜形成用組成物を塗布して形成された塗膜を、露光又は加熱する際には、特に限定されることはないが、不活性ガス雰囲気下で行うことが好ましい。ここで不活性ガスとは、窒素ガス、アルゴンガス、ヘリウムガス、キセノンガス、クリプトンガスのいずれかである。不活性ガス雰囲気下でレジスト下層膜を形成することにより、レジスト下層膜中の酸素含有量の増加を防止することができ、これにより、レジスト下層膜のエッチング耐性を更に向上させることができる。【００９８】
この工程（１）において形成されるレジスト下層膜の膜厚については、特に制限はないが、１００〜２００００ｎｍであることが好ましい。【００９９】
また、本発明のパターン形成方法は、この工程（１）の後に、必要に応じて、レジスト下層膜上に中間層を更に形成する工程（１’）を更に備えていてもよい。この中間層は、レジストパターン形成において、レジスト下層膜やレジスト被膜が有する機能を更に補ったり、これらが有していない機能を得るために、必要とされる所定の機能が付与された層のことである。例えば、反射防止膜を中間層として形成した場合には、レジスト下層膜の反射防止機能を更に補うことができる。【０１００】
この中間層は、有機化合物や無機酸化物を用いて形成することができる。有機化合物としては、例えば、ブルワー・サイエンス（Ｂｒｅｗｅｒ  Ｓｃｉｅｎｃｅ）社製の「ＤＵＶ−４２」、「ＤＵＶ−４４」、「ＡＲＣ−２８」、「ＡＲＣ−２９」等の商品名で市販されている材料や、ローム  アンド  ハース社製の「ＡＲ−３」、「ＡＲ−１９」等の商品名で市販されている材料等を用いることができる。また、無機酸化物としては、例えば、ＪＳＲ社製の「ＮＦＣ  ＳＯＧ０１」、「ＮＦＣ  ＳＯＧ０４」等の商品名で市販されている材料やＣＶＤ法により形成されるポリシロキサン、酸化チタン、酸化アルミナ、酸化タングステン等を用いることができる。【０１０１】
中間層を形成するための方法は特に制限はないが、例えば、塗布法やＣＶＤ法等を挙げることができる。これらのなかでも、塗布法が好ましい。塗布法を用いた場合、レジスト下層膜を形成した後に、連続して中間層を形成することができる。【０１０２】
また、中間層の膜厚についても特に制限はなく、中間層に求められる機能に応じて適宜選択されるが、例えば、一般的なリソグラフィープロセスにおいては、中間層の膜厚が１０〜３０００ｎｍであることが好ましく、２０〜３００ｎｍであることが更に好ましい。中間層の膜厚が１０ｎｍ未満の場合、レジスト下層膜のエッチング途中で中間層が削れてなくなってしまうことがある。一方、３０００ｎｍを超える場合、レジストパターンを中間層に転写する際に、加工変換差が大きくなってしまうことがある。【０１０３】
［３−２］工程（２）：
本発明のパターン形成方法の工程（２）では、レジスト組成物を用いて、工程（１）にて得られたレジスト下層膜上にレジスト被膜を形成する。なお、上記したように、レジスト下層膜上に中間層を更に形成した場合には、レジスト下層膜や中間層上にレジスト被膜を形成する。【０１０４】
この工程（２）にて用いられるレジスト組成物としては、例えば、光酸発生剤を含有するポジ型又はネガ型の化学増幅型レジスト組成物、アルカリ可溶性樹脂とキノンジアジド系感光剤とからなるポジ型レジスト組成物、アルカリ可溶性樹脂と架橋剤とからなるネガ型レジスト組成物等を好適例として挙げることができる。【０１０５】
また、レジスト組成物の固形分濃度については特に制限はないが、例えば、５〜５０質量％であることが好ましい。また、レジスト組成物としては、孔径０．２μｍ程度のフィルターを用いてろ過したものを好適に用いることができる。なお、本発明のパターン形成方法においては、このようなレジスト組成物として、市販品のレジスト組成物をそのまま使用することもできる。【０１０６】
レジスト組成物を塗布する方法については特に制限はなく、例えば、スピンコート法等の従来の方法によって塗布することができる。なお、レジスト組成物を塗布する際には、得られるレジスト被膜が所定の膜厚となるように、塗布するレジスト組成物の量を調整する。【０１０７】
レジスト被膜は、上記レジスト組成物を塗布することによって形成された塗膜をプレベークすることにより、塗膜中の溶剤（即ち、レジスト組成物に含有される溶剤）を揮発させて形成することができる。プレベークする際の温度は、使用するレジスト組成物の種類等に応じて適宜調整されるが、３０〜２００℃であることが好ましく、５０〜１５０℃であることが更に好ましい。【０１０８】
［３−３］工程（３）：
本発明のパターン形成方法の工程（３）では、工程（２）において得られたレジスト被膜に、フォトマスクを透過させることにより選択的に放射線を照射してレジスト被膜を露光する。【０１０９】
この工程（３）において用いられる放射線としては、レジスト組成物に使用されている酸発生剤の種類に応じて、可視光線、紫外線、遠紫外線、Ｘ線、電子線、γ線、分子線、イオンビーム等から適切に選択されるが、遠紫外線であることが好ましく、特に、ＫｒＦエキシマレーザー（２４８ｎｍ）、ＡｒＦエキシマレーザー（１９３ｎｍ）、Ｆ２エキシマレーザー（波長１５７ｎｍ）、Ｋｒ２エキシマレーザー（波長１４７ｎｍ）、ＡｒＫｒエキシマレーザー（波長１３４ｎｍ）、極紫外線（波長１３ｎｍ等）等を好適例として挙げることができる。また、露光する方法についても特に制限はなく、従来公知のパターン形成において行われる方法に準じて行うことができる。【０１１０】
［３−４］工程（４）：
本発明のパターン形成方法の工程（４）では、工程（３）において露光したレジスト被膜を現像して、レジストパターンを形成する。【０１１１】
現像に用いる現像液は、使用されるレジスト組成物の種類に応じて適宜選択することができる。ポジ型化学増幅型レジスト組成物やアルカリ可溶性樹脂を含有するポジ型レジスト組成物の場合には、例えば、水酸化ナトリウム、水酸化カリウム、炭酸ナトリウム、珪酸ナトリウム、メタ珪酸ナトリウム、アンモニア、エチルアミン、ｎ−プロピルアミン、ジエチルアミン、ジ−ｎ−プロピルアミン、トリエチルアミン、メチルジエチルアミン、ジメチルエタノールアミン、トリエタノールアミン、テトラメチルアンモニウムヒドロキシド、テトラエチルアンモニウムヒドロキシド、ピロール、ピペリジン、コリン、１，８−ジアザビシクロ［５．４．０］−７−ウンデセン、１，５−ジアザビシクロ［４．３．０］−５−ノネン等のアルカリ性水溶液を用いることができる。また、これらのアルカリ性水溶液は、水溶性有機溶剤、例えば、メタノール、エタノール等のアルコール類や、界面活性剤を適量添加したものであってもよい。【０１１２】
また、ネガ型化学増幅型レジスト組成物、アルカリ可溶性樹脂を含有するネガ型レジスト組成物の場合には、例えば、水酸化ナトリウム、水酸化カリウム、炭酸ナトリウム、珪酸ナトリウム、メタ珪酸ナトリウム、アンモニア水等の無機アルカリ類、エチルアミン、ｎ−プロピルアミン等の第一アミン類、ジエチルアミン、ジ−ｎ−ブチルアミン等の第二アミン類、トリエチルアミン、メチルジエチルアミン等の第三アミン類、ジメチルエタノールアミン、トリエタノールアミン等のアルコールアミン類、テトラメチルアンモニウムヒドロキシド、テトラエチルアンモニウムヒドロキシド、コリン等の第四級アンモニウム塩、ピロール、ピペリジン等の環状アミン類等のアルカリ類の水溶液等を用いることができる。【０１１３】
工程（４）においては、上記した現像液で現像を行った後、洗浄し、乾燥することによって、上記したフォトマスクに対応した所定のレジストパターンを形成することができる。【０１１４】
なお、この工程（４）では、解像度、パターンプロファイル、現像性等を向上させるため、現像を行う前（すなわち、工程（３）における露光を行った後）に、ポストベークを行うことが好ましい。このポストベークの温度は、使用されるレジスト組成物の種類等に応じて適宜調整されるが、５０〜２００℃であることが好ましく、８０〜１５０℃であることが更に好ましい。【０１１５】
［３−５］工程（５）：
本発明のパターン形成方法の工程（５）では、工程（４）にて形成したレジストパターンをマスク（エッチングマスク）として、レジスト下層膜及び被加工基板をドライエッチングしてパターンを形成する。なお、レジスト下層膜上に中間層を形成した場合には、レジスト下層膜及び被加工基板とともに中間層もドライエッチングする。【０１１６】
ドライエッチングは、公知のドライエッチング装置を用いて行うことができる。また、ドライエッチング時のソースガスとしては、被エッチ膜の元素組成にもよるが、Ｏ２、ＣＯ、ＣＯ２等の酸素原子を含むガス、Ｈｅ、Ｎ２、Ａｒ等の不活性ガス、Ｃｌ２、ＢＣｌ４等の塩素系ガス、Ｈ２、ＮＨ４のガス等を使用することができる。なお、これらのガスは混合して用いることもできる。【０１１７】
本発明のパターン形成方法に用いられるレジスト下層膜形成用組成物は、実質的に炭素含有量が１００質量％であるフラーレンと、熱や酸等によって比較的に分解されやすい２級アミンとにより形成された（Ａ）アミノ化フラーレンを含有するため、上記工程（１）のレジスト下層膜を形成する際に、レジスト下層膜中の炭素含有量が高く、水素含有量が低いレジスト下層膜を形成することができる。このため、レジスト下層膜はエッチング耐性に優れ、被加工基板エッチング時の下層膜パターンが折れ曲がらなくなる。【０１１８】
本発明のパターン形成方法では、これまでに説明した工程（１）〜（５）を適宜行うことにより、所定の基板加工用のパターンを形成することができる。
【実施例】
【０１１９】
以下、本発明を実施例に基づいて具体的に説明するが、本発明はこれらの実施例に限定されるものではない。なお、実施例、比較例中の「部」及び「％」は、特に断らない限り質量基準である。【０１２０】
〔１〕レジスト下層膜形成用組成物の調製：
本実施例及び比較例に用いるレジスト下層膜形成用組成物（Ｕ−１〜Ｕ−９）に用いた、（Ａ）アミノ化フラーレン、（Ａ’）比較例用フラーレン誘導体、（Ｂ）溶剤、（Ｃ）酸発生剤、（Ｄ）架橋剤の詳細を下記に示す。【０１２１】
＜（Ａ）アミノ化フラーレン＞
（Ａ−１）アミノ化フラーレン；（Ａ−１）アミノ化フラーレンは、以下のようにして合成した。まず、還流管を装着したセパラブルフラスコに、窒素気流下で、市販のフラーレン（フラーレンＣ６０）１０質量部と、ｔ−ブトキシカルボニルピペラジン４００質量部とを仕込み、攪拌しつつ６０℃で２日間重合した。その後反応溶液にメチルイソブチルケトンを入れ不溶分を炉別した。炉液を水が中性になるまで水で洗浄し、メチルイソブチルケトンを真空乾燥して、下記式（２）で表される（Ａ−１）アミノ化フラーレンを得た。【０１２２】
【化２】
2008062888.tif 000004
【０１２３】
（Ａ−２）アミノ化フラーレン；ｔ−ブトキシカルボニルピペラジンの代わりにモルホリンを用いる以外は、上記した（Ａ−１）アミノ化フラーレンと同様の合成法を用いることにより下記式（３）で表される（Ａ−２）アミノ化フラーレンを得た。【０１２４】
【化３】
2008062888.tif 000005
【０１２５】
＜（Ａ’）比較例用フラーレン誘導体＞
（Ａ’−１）比較例用フラーレン誘導体；（Ａ’−１）比較例用フラーレン誘導体は、以下のようにして合成した。まず、温度計を備えたセパラブルフラスコに、窒素雰囲気下で、４−ヒドロキシメチルスチレン１質量部と、フラーレン（フラーレンＣ６０）８質量部と、トルエン８６．５質量部と、アゾビスイソブチロニトリル４．３質量部とを仕込み、攪拌しながら８０℃で２４時間重合した。その後、反応溶液をろ紙でろ過し、ろ液を濃縮し、得られた固形物を２−ヘプタノンに再溶解させた。【０１２６】
次に、不溶物を再度ろ紙にてろ過し、ろ液を多量のヘキサンに再沈殿し、ろ過し、乾燥して、（Ａ’−１）比較例用フラーレン誘導体を得た。なお、この（Ａ’−１）比較例用フラーレン誘導体は、例えば、Ｍａｃｒｏｍｏｌｅｃｕｌｅｓ  １９９６，２９，３８２６−３８３０に記載の方法に従って合成することができる。【０１２７】
＜（Ｂ）溶剤＞
（Ｂ−１）溶剤；プロピレングリコールモノメチルアセテート
（Ｂ−２）溶剤；シクロヘキサノン【０１２８】
＜（Ｃ）酸発生剤＞
（Ｃ−１）酸発生剤；ビス（４−ｔ−ブチルフェニル）ヨードニウムノナフルオロ−ｎ−ブタンスルホネート（ミドリ化学社製、商品名「ＢＢＩ−１０９」）
（Ｃ−２）酸発生剤；下記式（４）で表される酸発生剤（チバスペシャリティケミカル社製、商品名「ＣＧＩ−１３９７」）【０１２９】
【化４】
2008062888.tif 000006
【０１３０】
（Ｃ−３）酸発生剤；下記式（５）で表される酸発生剤（チバスペシャリティケミカル社製、商品名「ＣＧＩ−１９０５」）【０１３１】
【化５】
2008062888.tif 000007
【０１３２】
＜（Ｄ）架橋剤＞
（Ｄ−１）架橋剤；下記式（６）で表される架橋剤（日本カーバイド工業社製、商品名「ＭＸ−２７９」）【０１３３】
【化６】
2008062888.tif 000008
【０１３４】
〔１−１〕レジスト下層膜形成用組成物（Ｕ−１）の調製：
（Ａ−１）アミノ化フラーレン１０質量部、ビス（４−ｔ−ブチルフェニル）ヨードニウムノナフルオロ−ｎ−ブタンスルホネート［（Ｃ−１）酸発生剤］０．２質量部、及びテトラメトキシメチルグリコールウリル［（Ｄ−１）架橋剤］０．１質量部を、プロピレングリコールモノメチルアセテート［（Ｂ−１）溶剤］８９．７質量部に溶解させた後、この溶液を孔径０．１μｍのメンブランフィルターでろ過して、レジスト下層膜形成用組成物（Ｕ−１）を調製した。表１にレジスト下層膜形成用組成物（Ｕ−１）の配合処方を示す。【０１３５】
【表１】
2008062888.tif 000009
【０１３６】
〔１−２〕レジスト下層膜形成用組成物（Ｕ−２）〜（Ｕ−５）の調製：
（Ａ）アミノ化フラーレン、（Ｂ）溶剤、（Ｃ）酸発生剤及び（Ｄ）架橋剤の種類と使用量とを表１のようにしたこと以外は、上記したレジスト下層膜形成用組成物（Ｕ−１）の調製と同様の方法によってレジスト下層膜形成用組成物（Ｕ−２）〜（Ｕ−５）を調製した。【０１３７】
〔１−３〕レジスト下層膜形成用組成物（Ｕ−６）〜（Ｕ−８）の調製：
（Ａ）アミノ化フラーレンの変わりに（Ａ’）比較例用フラーレン誘導体を用い、（Ｂ）溶剤、（Ｃ）酸発生剤及び（Ｄ）架橋剤の種類と使用量とを表１のようにしたこと以外は、上記したレジスト下層膜形成用組成物（Ｕ−１）の調製と同様の方法によってレジスト下層膜形成用組成物（Ｕ−６）〜（Ｕ−８）を調製した。【０１３８】
〔１−４〕レジスト下層膜形成用組成物（Ｕ−９）の調製：
レジスト下層膜形成用組成物（Ｕ−９）として、ＪＳＲ社製のレジスト下層膜形成用組成物（商品名「ＮＦＣ  ＣＴ０８」）を用いた。【０１３９】
〔２〕レジスト下層膜の形成：
（実施例１）
被加工基板上に、上記したレジスト下層膜形成用組成物（Ｕ−１）をスピンコート法により塗布し、大気雰囲気にて、３００℃／６０ｓの条件で焼成（ベーク）してのレジスト下層膜を形成し、被加工基板上にレジスト下層膜が形成されたレジスト下層膜付き基板（実施例１）を得た。表２に、使用したレジスト下層膜形成用組成物の種類と、焼成条件、及び焼成雰囲気を示す。【０１４０】
なお、本実施例においては、被加工基板として、シリコンウェハとＴＥＯＳ基板の２種類の被加工基板を用い、それぞれの被加工基板上にレジスト下層膜を形成して、２種類のレジスト下層膜付き基板を得た。なお、ＴＥＯＳ基板には、厚さ６００ｎｍのレジスト下層膜を形成した。【０１４１】
【表２】
2008062888.tif 000010
【０１４２】
（実施例２〜１７、及び比較例１〜５）
実施例１と同様に、シリコンウェハとＴＥＯＳ基板の２種類の被加工基板を用い、表２に示すレジスト下層膜形成用組成物（Ｕ−１）〜（Ｕ−９）をスピンコート法により塗布し、表２に示す焼成条件、及び焼成雰囲気で焼成を行い、それぞれの被加工基板上にレジスト下層膜を形成して、２種類のレジスト下層膜付き基板を得た。【０１４３】
〔３〕レジスト下層膜の評価：
実施例１〜１７及び比較例１〜５にて得られたレジスト下層膜付き基板のレジスト下層膜の各種評価を行うため、以下のように、ＡｒＦ用ポジ型レジスト組成物を調製した。【０１４４】
〔３−１〕ＡｒＦ用レジスト組成物の調製：
還流管を装着したセパラブルフラスコに、窒素気流下で、８−メチル−８−ｔ−ブトキシカルボニルメトキシカルボニルテトラシクロ［４．４．０．１２，５．１７，１０］ドデカ−３−エン〔単量体（イ）〕２９質量部、８−メチル−８−ヒドロキシテトラシクロ［４．４．０．１２，５．１７，１０］ドデカ−３−エン〔単量体（ロ）〕１０質量部、無水マレイン酸〔単量体（ハ）〕１８質量部、２，５−ジメチル−２，５−ヘキサンジオールジアクリレート４質量部、ｔ−ドデシルメルカプタン１質量部、アゾビスイソブチロニトリル４質量部及び１，２−ジエトキシエタン６０質量部を仕込み、攪拌しつつ７０℃で６時間重合した。【０１４５】
その後、反応溶液を大量のｎ−ヘキサン／ｉ−プロピルアルコール（質量比＝１／１）混合溶媒中に注いで、反応溶液中の樹脂を凝固させた。凝固した樹脂を前記混合溶媒で数回洗浄した後、真空乾燥して、前記単量体（イ）、（ロ）及び（ハ）のそれぞれに由来する下記式（ａ）、（ｂ）及び（ｃ）で表される繰り返し単位（ａ）、（ｂ）及び（ｃ）を有する樹脂を得た（収率６０質量％）。なお、この樹脂は、繰り返し単位（ａ）、（ｂ）及び（ｃ）のモル比が６４：１８：１８であり、重量平均分子量（Ｍｗ）が２７０００であった。【０１４６】
【化７】
2008062888.tif 000011
【０１４７】
【化８】
2008062888.tif 000012
【０１４８】
【化９】
2008062888.tif 000013
【０１４９】
その後、得られた樹脂８０質量部、１−（４−メトキシナフタレン−１−イル）テトラヒドロチオフェニウムノナフルオロ−ｎ−ブタンスルホネート１．５質量部及びトリ−ｎ−オクチルアミン０．０４質量部をプロピレングリコールモノメチルエーテルアセテート５３３質量部に溶解して、ＡｒＦ用レジスト組成物を調製した。【０１５０】
〔３−２〕性能評価：
実施例１〜１７及び比較例１〜５にて得られたレジスト下層膜付き基板を用いて、レジスト下層膜の元素組成の測定、エッチング耐性及び曲がり耐性の評価を行った。結果を表３に示す。【０１５１】
【表３】
2008062888.tif 000014
【０１５２】
レジスト下層膜の元素組成の測定方法、エッチング耐性及び曲がり耐性の評価方法は以下のとおりである。【０１５３】
＜レジスト下層膜の元素組成＞
被加工基板としてシリコンウェハを用いた各レジスト下層膜付き基板のレジスト下層膜の、炭素、水素、酸素、及び窒素の含有量（質量％）を測定した。それぞれの含有量の測定は、ジェイ・サイエンス社製の有機元素分析装置（商品名「ＣＨＮコーダーＪＭ１０」）を用いた。【０１５４】
＜エッチング耐性＞
被加工基板としてシリコンウェハを用いた各レジスト下層膜付き基板を、エッチング装置（神鋼精機社製、商品名「ＥＸＡＭ」）を使用して、ＣＦ４／Ａｒ／Ｏ２（ＣＦ４：４０ｍＬ／ｍｉｎ、Ａｒ：２０ｍＬ／ｍｉｎ、Ｏ２：５ｍＬ／ｍｉｎ；圧力：２０Ｐａ；ＲＦパワー：２００Ｗ；処理時間：４０秒；温度：１５℃）でレジスト下層膜をエッチング処理し、エッチング処理前後のレジスト下層膜の膜厚を測定して、エッチングレートを算出し、エッチング耐性を評価した。【０１５５】
なお、このエッチングレートの算出に際しては、ＪＳＲ社製のレジスト下層膜形成用組成物（商品名「ＮＦＣ  ＣＴ０８」）により、基準レジスト下層膜を形成して行った。評価基準は、上記した基準レジスト下層膜に比べてエッチングレートが、−１０％以下の場合を「◎」、−１０％を超え、０％以下の場合を「○」、０％を超え、＋１０％以下の場合を「△」とした。【０１５６】
＜曲がり耐性＞
各実施例及び比較例にて得られた、被加工基板としてＴＥＯＳ基板を用いた各レジスト下層膜付き基板を用い、このレジスト下層膜（膜厚６００ｎｍ）上に３層レジストプロセス用中間層組成物溶液（ＪＳＲ社製、商品名「ＮＦＣ  ＳＯＧ０８０」）をスピンコートし、２００℃で６０秒間、更に３００℃で６０秒間ホットプレート上にて加熱して、膜厚５０ｎｍの中間層を形成した。【０１５７】
次に、この中間層上に、上記したＡｒＦ用レジスト組成物の調製にて得られたＡｒＦ用レジスト組成物溶液をスピンコートし、１３０℃のホットプレート上で９０秒間プレベークして、膜厚２００ｎｍのフォトレジスト膜（レジスト被膜）を形成した。【０１５８】
その後、ニコン（ＮＩＫＯＮ）社製のＡｒＦエキシマレーザー露光装置（レンズ開口数０．７８、露光波長１９３ｎｍ）を用い、マスクパターンを介して、最適露光時間だけ露光した。その後、１３０℃のホットプレート上で９０秒間ポストベークした後、２．３８質量％濃度のテトラメチルアンモニウムヒドロキシド水溶液を用い、２５℃で１分間現像し、水洗し、乾燥して、ＡｒＦ用ポジ型レジストパターンを形成した。【０１５９】
形成したレジストパターンを、ドライエッチング法を用いて、中間層にパターン転写して中間層パターンを形成し、この中間層パターンをマスクとして、ドライエッチング法を用いて、レジスト下層膜にパターン転写してレジスト下層膜にレジスト下層膜パターンを形成した。【０１６０】
更に、このレジスト下層膜パターンをマスクとして、ＣＦ４／Ａｒ／Ｏ２で３００ｎｍの深さまでＴＥＯＳ基板にパターンを形成した。曲がり耐性を評価するために、下層膜パターン形状を走査型電子顕微鏡にて観察し、曲がり耐性を評価した。評価基準は、下層膜パターン形状に曲がりが無い場合を「○」、下層膜パターン形状に曲がりが有る場合を「×」とした。【０１６１】
ここで、図１は、実施例９のレジスト下層膜形成用組成物を用いて形成されたレジスト下層膜パターンの断面における走査型電子顕微鏡写真であり、図２は、比較例３のレジスト下層膜形成用組成物を用いて形成されたレジスト下層膜パターンの断面における走査型電子顕微鏡写真である。図１に示す実施例９のレジスト下層膜パターン１は曲がりが無く、正常にパターンが形成されているが、図２に示す比較例３のレジスト下層膜パターン１は曲がりが有ることが確認できる。【０１６２】
〔４〕考察：
表３に示すように、実施例１〜１７においては、曲がり耐性が全て「○」であった。更に、エッチング耐性においても評価が全て「◎」であった。一方、比較例１〜５においては、曲がり耐性が全て「×」であり、更に、エッチング耐性においては、比較例２、３及び５の評価が「△（基準レジスト下層膜に比べてエッチングレートが＋１０％以下）」であり、レジスト下層膜として必要な機能を満たしていないことが確認できた。【０１６３】
このような結果が得られた原因としては、それぞれのレジスト下層膜中の炭素含有量と水素含有量とに起因すると考えられる。例えば、レジスト下層膜の水素含有量が３質量％以下の各実施例（具体的には、水素含有量が０．０〜２．５質量％）は、曲がり耐性が「○」であるが、一方、レジスト下層膜の水素含有量が５質量％を超える各比較例（具体的には、水素含有量が５．６〜７．６％）は、曲がり耐性が「×」である。【０１６４】
なお、実施例１〜１７におけるレジスト下層膜は、使用したレジスト下層膜形成用組成物に（Ａ）アミノ化フラーレンが含有されているため、レジスト下層膜が形成される際に、水素原子に由来するアミノ基が分解し、結果として、形成されたレジスト下層膜中の水素含有量が減少したものと考えられる。【０１６５】
また、各実施例及び比較例ともに炭素含有量（質量％）は同程度であるが、水素は分子量が最も低いため、レジスト下層膜中の原子数で換算した場合には、相対的に各実施例のレジスト下層膜における炭素の含有割合が多くなり、各比較例のレジスト下層膜に比べて実施例のレジスト下層膜のエッチング耐性が向上したと考えられる。【０１６６】
以上のことから、（Ａ）アミノ化フラーレンを含有する本発明のレジスト下層膜形成用組成物により形成されたレジスト下層膜は、良好なエッチング耐性と曲がり耐性を有していることが確認できた。
【産業上の利用可能性】
【０１６７】
本発明のレジスト下層膜形成用組成物によれば、エッチング耐性に優れ、被加工基板エッチング時に下層膜パターンが折れ曲がらないレジスト下層膜を形成することができるため、リソグラフィープロセスにおける微細加工に極めて好適に使用することができる。特に、ドライエッチングプロセスにおいて、精密なパターン転写性能及び良好なエッチング選択性を有することになり、レジスト下層膜のオーバーエッチングが少なく、被加工基板にレジストパターンを再現性よく忠実に転写することができる。【０１６８】
また、被加工基板エッチング時に下層膜パターンが折れ曲がらないため、リソグラフィープロセスにおける微細加工、特に高集積回路素子の製造において歩留りの向上が期待できる。【０１６９】
また、本発明のレジスト下層膜の形成方法及びパターン形成方法は、リソグラフィープロセス、特に、高集積回路素子の製造用プロセスとして極めて有用である。
【図１】
2008062888.tif 000015
【図２】
2008062888.tif 000016
【国際調査報告】
2008062888.tif 000017
2008062888.tif 000018
2008062888.tif 000019
2008062888.tif 000020